(57)【要約】【課題】十分な透明性を有し、ＣＴＥが小さく、弾性率が小さく、かつ複屈折の小さいポリイミド成形体を与える、ポリイミド前駆体を提供する。【解決手段】下記式（Ｉ）及び（II）で示される構造単位を有する共重合体であり、（Ｉ）及び（II）のモル比が（Ｉ）：（II）＝９５：５〜８５：１５であるポリイミド前駆体。2013079345.tif 000006【選択図】なし【特許請求の範囲】
【請求項１】
下記式（Ｉ）及び（II）で示される構造単位を有する共重合体であり、（Ｉ）及び（II）のモル比が（Ｉ）：（II）＝９５：５〜８５：１５であるポリイミド前駆体。
【化３】
2013079345.tif 000005
【請求項２】
請求項１に記載のポリイミド前駆体を有する樹脂組成物。
【請求項３】
有機溶剤を含有する請求項２に記載の樹脂組成物。
【請求項４】
表示装置の透明基板形成用の請求項２又は３に記載の樹脂組成物。
【請求項５】
請求項１に記載のポリイミド前駆体を加熱して得られるポリイミド。
【請求項６】
請求項２〜４のいずれかに記載の樹脂組成物を基材上に塗布、乾燥して樹脂膜を形成する工程と、前記乾燥後の樹脂膜を加熱処理する工程とを含むポリイミド成形体の製造方法。
【請求項７】
請求項６に記載の製造方法により得られるポリイミド成形体。
【請求項８】
請求項７に記載のポリイミド成形体からなる透明基板。
【請求項９】
請求項７に記載のポリイミド成形体からなる保護膜。
【請求項１０】
請求項８に記載の透明基板又は請求項９に記載の保護膜を有する電子部品。
【請求項１１】
請求項８に記載の透明基板又は請求項９に記載の保護膜を有する表示装置。
【請求項１２】
請求項８に記載の透明基板又は請求項９に記載の保護膜を有する太陽電池モジュール。
【発明の詳細な説明】
【技術分野】
【０００１】
本発明は、ポリイミド前駆体、それを含む樹脂組成物、それからなるポリイミド、ポリイミド成形体の製造方法、その製造方法から得られるポリイミド成形体、それからなる透明基板、保護膜、それを有する電子部品、表示装置、及び太陽電池モジュールに関する。
【背景技術】
【０００２】
ポリイミド樹脂は、高い耐熱性に加え、絶縁性に優れた電気特性、機械特性を有する。このような特性を併せ持つことから、ポリイミド樹脂は半導体装置の表面保護膜及び層間絶縁膜として用いられている。
【０００３】
一方、近年、表示装置の分野では、耐破損性の向上、軽量化、薄型化等の要望から、ガラス基板やカバーガラス等の透明基板を、樹脂を用いた透明基板に置き換えることが検討されている。表示装置とは、液晶ディスプレイ、有機エレクトロルミネッセンスディスプレイ、電子ペーパー等を指す。特に、携帯電話、電子手帳、ラップトップ型パソコン等の携帯情報端末等の移動型情報通信機器用表示装置では、従来のガラス基板に代わる、樹脂を用いた透明基板に対する強い要望がある。
【０００４】
表示装置に用いられる透明基板は、耐熱性や機械特性に加え、高い視認性の観点の観点から、透明性が高く、複屈折が低いという特性が求められる。さらに、表示装置に用いられる透明基板は、ＴＦＴ（Ｔｈｉｎ  Ｆｉｌｍ  Ｔｒａｎｓｉｓｔｏｒ、薄膜トランジスタ）形成時の加熱による位置あわせ精度の悪化を防ぐために、熱膨張係数（以下、ＣＴＥ（Ｃｏｅｆｆｉｃｉｅｎｔ  Ｏｆ  Ｔｈｅｒｍａｌ  Ｅｘｐａｎｓｉｏｎ））が小さいことが求められている。
【０００５】
一般にポリイミド樹脂は、分子内共役及び電荷移動錯体の形成により、黄褐色に着色する。そこで、ポリイミド樹脂へフッ素を導入すること、主鎖に屈曲性を与えること、嵩高い側鎖を導入すること等により、電荷移動錯体の形成を阻害し、透明性を発現させる方法が提案されている（非特許文献１）。また、電荷移動錯体を形成しない半脂環式又は全脂環式ポリイミド樹脂を用いることにより透明性発現させる方法も提案されている（特許文献１、２）。
【０００６】
しかし、これらのポリイミド樹脂を用いて透明基板を形成した場合、ＣＴＥが大きいため（例えば、５０×１０−６Ｋ−１）、位置あわせ精度が悪化する問題があった。そこで、透明性に優れ、ＣＴＥの小さいポリイミド樹脂として、３，３’，４，４’−ビフェニルテトラカルボン酸二無水物とトランス−１，４−ジアミノシクロヘキサンとから形成されるポリイミド（特許文献３）が提案されている。
【先行技術文献】
【特許文献】
【０００７】
【特許文献１】特開２００２−３４８３７４号公報
【特許文献２】特開２００５−０１５６２９号公報
【特許文献３】特開２００２−１６１１３６号公報
【非特許文献】
【０００８】
【非特許文献１】Ｐｏｌｙｍｅｒ（米国）、第４７巻、ｐ．２３３７−２３４８、２００６年
【発明の概要】
【発明が解決しようとする課題】
【０００９】
しかし特許文献３のポリイミド樹脂を用いた場合、ＣＴＥは小さくなるものの（例えば、２０×１０−６Ｋ−１）、弾性率（引張弾性率）が大きく、また複屈折も大きいため、表示装置の透明基板又は保護膜として用いることは困難であった。
【００１０】
本発明の目的は、十分な透明性を有し、ＣＴＥが小さく、弾性率が小さく、かつ複屈折の小さいポリイミド成形体を与える、ポリイミド前駆体を提供することである。
【課題を解決するための手段】
【００１１】
本発明によれば、以下のポリイミド前駆体等が提供される。
【００１２】
本発明のポリイミド前駆体は、下記式（Ｉ）及び（II）で示される構造単位を有する共重合体であり、（Ｉ）及び（II）の比が（Ｉ）：（II）＝９５：５〜８５：１５である。
【化１】
2013079345.tif 000002
【００１３】
本発明は、前記ポリイミド前駆体を有する樹脂組成物を提供する。また、本発明の樹脂組成物は（ｂ）有機溶剤を含有することが好ましい。また本発明のポリイミド前駆体又は樹脂組成物は、表示装置の透明基板形成用として用いることが好ましい。
【００１４】
本発明は、前記ポリイミド前駆体を加熱して得られる、ポリイミドを提供する。
【００１５】
本発明は、前記樹脂組成物を基材上に塗布、乾燥して樹脂膜を形成する工程と、前記乾燥後の樹脂膜を加熱処理する工程とを含むことを特徴とするポリイミド成形体の製造方法を提供する。また前記製造法により得られるポリイミド成形体を提供する。
【００１６】
さらに、本発明は前記ポリイミド成形体からなる透明基板及び保護膜を提供する。また、本発明は、該透明基板及び該保護膜を有する電子部品、表示装置及び太陽電池モジュールを提供する。
【発明の効果】
【００１７】
本発明によれば、十分な透明性を有し、ＣＴＥが小さく、弾性率が小さく、かつ複屈折の小さいポリイミド成形体を与える、ポリイミド前駆体が提供できる。
【発明を実施するための形態】
【００１８】
以下に、本発明のポリイミド前駆体、樹脂組成物、及びポリイミド成形体とその製造方法及び電子部品の実施の形態を詳細に説明する。尚、この実施の形態により本発明が限定されるものではない。
【００１９】
［（ａ）ポリイミド前駆体］
本発明のポリイミド前駆体は、下記式（Ｉ）及び（II）で示される構造単位を有する共重合体であり、（Ｉ）及び（II）のモル比が（Ｉ）：（II）＝９５：５〜８５：１５である。
【化２】
2013079345.tif 000003
構造単位（Ｉ）と（II）のモル比は、得られる硬化物のＣＴＥ，弾性率の観点から（Ｉ）：（II）＝９５：５〜９０：１０が好ましい。
【００２０】
本発明のポリイミド前駆体は、３，３’，４，４’−ビフェニルテトラカルボン酸二無水物、１，４−ジアミノシクロヘキサン、２，２’−ビス（トリフルオロメチル）ベンジジンを合成して得られる。
【００２１】
３，３’，４，４’−ビフェニルテトラカルボン酸二無水物（３，３’，４，４’−ビフェニルテトラカルボン酸を加熱し、脱水閉環して得られる酸二無水物）を用いることで、得られる硬化物が良好な耐熱性を発現し、かつＣＴＥを小さくすることができると考えられる。
尚、上記原料テトラカルボン酸（３，３’，４，４’−ビフェニルテトラカルボン酸）としては、通常酸無水物を用いるが、酸そのもの又は他の誘導体を用いることもできる。
【００２２】
１，４−ジアミノシクロヘキサンを用いることで、得られる硬化物が良好な透明性、耐薬品性を発現することができると考えられる。良好な透明性及び耐熱性を発現し、ＣＴＥを小さくするという観点から、トランス１，４−ジアミノシクロヘキサンを用いることが好ましい。トランス１，４−ジアミノシクロヘキサンを用いた場合、シクロヘキサン環に結合している２つのアミノ基の立体構造は、共にエクアトリアル配置であることが好ましい。
【００２３】
また、２，２’−ビス（トリフルオロメチル）ベンジジンを用いることで、得られる硬化物の複屈折を小さくすることができると考えられる。
【００２４】
尚、共重合体の構造単位である式（Ｉ）及び（II）のモル比は、テトラカルボン酸とジアミン類の比率を変えることで、調整することができる。
例えば、１，４−ジアミノシクロヘキサンと、２，２’−ビス（トリフルオロメチル）ベンジジンを、９５：５〜８５：１５（モル比）で用いて、さらに適量（上記ジアミン類に対して過不足ない量）の３，３’，４，４’−ビフェニルテトラカルボン酸二無水物を用いて合成を行なうことで、構造単位（Ｉ）と（II）のモル比が９５：５〜８５：１５であるポリイミド前駆体を得ることができる。
【００２５】
尚、式（Ｉ）及び（II）のモル比は、例えば、１ＨＮＭＲスペクトルを測定することで求めることができる。また、共重合体は、ブロック共重合体でもランダム共重合体でもよい。
【００２６】
本発明のポリアミド酸（ポリイミド前駆体）の分子量は、重量平均分子量で１００００〜５０００００が好ましく、１００００〜３０００００がより好ましく、２００００〜２０００００が特に好ましい。
重量平均分子量が１００００より小さいと、塗布した樹脂組成物を加熱する工程において、樹脂膜を形成することが難しくなり、また、形成することができても機械特性に乏しくなる。重量平均分子量が５０００００よりも大きいと、ポリアミド酸の合成時に分子量をコントロールするのが難しく、また適度な粘度の樹脂組成物を得ることが難しくなる。
【００２７】
重量平均分子量は、ゲル浸透クロマトグラフィー法（ＧＰＣ、例えば、装置は（株）日立製作所製Ｌ４０００  ＵＶ、カラムは日立化成工業（株）製ゲルパック）を用いて、標準ポリスチレン換算により求めることができる。
【００２８】
本発明のポリアミド酸（ポリイミド前駆体）は、従来公知の合成方法で合成することができる。例えば、溶媒に所定量のジアミン類（１，４−ジアミノシクロヘキサン、及び２，２’−ビス（トリフルオロメチル）ベンジジン）を溶解させた後、得られたジアミン溶液に、テトラカルボン酸（３，３’，４，４’−ビフェニルテトラカルボン酸）を乾燥機で１６０℃、２４時間加熱し脱水閉環させることで得られるテトラカルボン酸二無水物を所定量添加し、撹拌する。
【００２９】
各モノマー成分を溶解させるときには、必要に応じて加熱してもよい。
反応温度は−３０〜２００℃が好ましく、２０〜１８０℃がより好ましく、３０〜１００℃が特に好ましい。そのまま室温（２０〜２５℃）、又は適当な反応温度で撹拌を続け、ポリアミド酸の粘度が一定になった時点を反応の終点とする。粘度はＥ型粘度計（東機産業株式会社製）を用い、２５℃にて測定できる。
上記反応は、通常３〜１００時間で完了できる。
【００３０】
上記反応の溶媒としては、ジアミン類とテトラカルボン酸、及び生じたポリアミド酸を溶解することのできる溶剤であれば特に制限はされない。
このような溶剤の具体例としては、非プロトン性溶媒、フェノール系溶媒、エーテル及びグリコール系溶媒等が挙げられる。具体的には、非プロトン性溶媒としては、Ｎ，Ｎ−ジメチルホルムアミド、Ｎ，Ｎ−ジメチルアセトアミド、Ｎ−メチル−２−ピロリドン、Ｎ−メチルカプロラクタム、１，３−ジメチルイミダゾリジノン、テトラメチル尿素等のアミド系溶媒；γ−ブチロラクトン、γ−バレロラクトン等のラクトン系溶媒；ヘキサメチルホスホリックアミド、ヘキサメチルホスフィントリアミド等の含りん系アミド系溶媒；ジメチルスルホン、ジメチルスルホキシド、スルホラン等の含硫黄系溶媒；シクロヘキサノン、メチルシクロヘキサノン等のケトン系溶媒；ピコリン、ピリジン等の３級アミン系溶媒；酢酸（２−メトキシ−１−メチルエチル）等のエステル系溶媒等が挙げられる。フェノール系溶媒としては、フェノール、ｏ−クレゾール、ｍ−クレゾール、ｐ−クレゾール、２，３−キシレノール、２，４−キシレノール、２，５−キシレノール、２，６−キシレノール、３，４−キシレノール、３，５−キシレノール等が挙げられる。エーテル及びグリコール系溶媒としては、１，２−ジメトキシエタン、ビス（２−メトキシエチル）エーテル、１，２−ビス（２−メトキシエトキシ）エタン、ビス［２−（２−メトキシエトキシ）エチル］エーテル、テトラヒドロフラン、１，４−ジオキサン等が挙げられる。なかでも、溶解性や塗膜形成性の観点からＮ−メチル−２−ピロリドンが好ましい。これらの反応溶媒は単独で又は２種類以上混合して用いてもよい。
【００３１】
本発明のポリイミド前駆体（ポリアミド酸）は、通常、上記反応溶媒を溶媒とする溶液（以下、ポリアミド酸溶液という）として得られる。
得られたポリアミド酸溶液の全量に対するポリアミド酸成分（樹脂不揮発分：以下、溶質という）は、塗膜形成性の観点から５〜６０質量％が好ましく、１０〜５０質量％がさらに好ましく、１０〜４０質量％が特に好ましい。
【００３２】
溶質の割合は、予め質量の分かっている金属シャーレに（１ｇ程度を目安に）ポリアミド酸溶液をとり質量（金属シャーレ及びポリアミド酸の質量、以下、加熱前の質量という）を測定し、その後２００℃のホットプレート上で２時間加熱して溶媒が十分に揮発したあとの質量（金属シャーレ及び溶質の質量、以下、加熱後の質量という）を測定し、（加熱後の質量−金属シャーレの質量）÷（加熱前の質量−金属シャーレの質量）×１００から求められる。
【００３３】
上記ポリアミド酸溶液の溶液粘度は、２５℃で５００〜２０００００ｍＰａ・ｓが好ましく、２０００〜１０００００ｍＰａ・ｓがより好ましく、５０００〜３００００ｍＰａ・ｓが特に好ましい。溶液粘度はＥ型粘度計（東機産業株式会社製ＶＩＳＣＯＮＩＣ  ＥＨＤ）を用い測定できる。
【００３４】
溶液粘度が５００ｍＰａ・ｓより低いと膜形成の際の塗布がしにくく、２０００００ｍＰａ・ｓより高いと合成の際の撹拌が困難になるという問題が生じる。しかし、ポリアミド酸合成の際に溶液が高粘度になったとしても、反応終了後に溶媒を添加して撹拌することで、取扱い性のよい粘度のポリアミド酸溶液を得ることも可能である。
【００３５】
本発明のポリイミドは、上記ポリイミド前駆体を加熱し、脱水閉環することにより得られる。
【００３６】
［樹脂組成物］
本発明の樹脂組成物は上記の（ａ）ポリイミド前駆体を含み、好ましくは（ｂ）有機溶剤を含む。
［（ｂ）有機溶剤］
本発明の樹脂組成物は必要に応じて（ｂ）有機溶剤を用いることが好ましい。
（ｂ）有機溶剤は、本発明のポリイミド前駆体（ポリアミド酸）を溶解できるものであれば特に制限はなく、このような（ｂ）有機溶剤としては（ａ）ポリイミド前駆体（ポリアミド酸）の合成時に用いることのできる溶媒を用いることができる。（ｂ）有機溶剤は（ａ）ポリアミド酸の合成時に用いられる溶媒と同一でも異なってもよい。
（ｂ）成分は、樹脂組成物の２５℃における粘度が０．５Ｐａ・ｓ〜１００Ｐａ・ｓとなるように調整して加えることが好ましい。
【００３７】
また、（ｂ）有機溶剤の常圧における沸点は、６０〜２１０℃が好ましく、１００〜２０５℃がより好ましく、１４０〜１８０℃が特に好ましい。
沸点が２１０℃より高いと、乾燥工程が長時間必要となり、６０℃より低いと、乾燥工程において樹脂膜の表面に荒れが発生したり、樹脂膜中に気泡が入るため、均一な膜が得られない可能性がある。
【００３８】
［その他の成分］
本発明の樹脂組成物は、上記（ａ）、（ｂ）成分の他に、（１）接着性付与在、（２）界面活性剤又はレベリング剤等を含有してもよい。
【００３９】
［その他の成分：（１）接着性付与剤］
本発明の樹脂組成物は、硬化膜の基板との接着性を高めるために、有機シラン化合物、アルミキレート化合物等の（１）接着性付与剤を含有してもよい。
【００４０】
有機シラン化合物としては、例えば、ビニルトリエトキシシラン、γ−グリシドキシプロピルトリエトキシシラン、γ−メタクリロキシプロピルトリメトキシシラン、尿素プロピルトリエトキシシラン、メチルフェニルシランジオール、エチルフェニルシランジオール、ｎ−プロピルフェニルシランジオール、イソプロピルフェニルシランジオール、ｎ−ブチルフェニルシランジオール、イソブチルフェニルシランジオール、ｔｅｒｔ−ブチルフェニルシランジオール、ジフェニルシランジオール、エチルメチルフェニルシラノール、ｎ−プロピルメチルフェニルシラノール、イソプロピルメチルフェニルシラノール、ｎ−ブチルメチルフェニルシラノール、イソブチルメチルフェニルシラノール、ｔｅｒｔ−ブチルメチルフェニルシラノール、エチルｎ−プロピルフェニルシラノール、エチルイソプロピルフェニルシラノール、ｎ−ブチルエチルフェニルシラノール、イソブチルエチルフェニルシラノール、ｔｅｒｔ−ブチルエチルフェニルシラノール、メチルジフェニルシラノール、エチルジフェニルシラノール、ｎ−プロピルジフェニルシラノール、イソプロピルジフェニルシラノール、ｎ−ブチルジフェニルシラノール、イソブチルジフェニルシラノール、ｔｅｒｔ−ブチルジフェニルシラノール、フェニルシラントリオール、１，４−ビス（トリヒドロキシシリル）ベンゼン、１，４−ビス（メチルジヒドロキシシリル）ベンゼン、１，４−ビス（エチルジヒドロキシシリル）ベンゼン、１，４−ビス（プロピルジヒドロキシシリル）ベンゼン、１，４−ビス（ブチルジヒドロキシシリル）ベンゼン、１，４−ビス（ジメチルヒドロキシシリル）ベンゼン、１，４−ビス（ジエチルヒドロキシシリル）ベンゼン、１，４−ビス（ジプロピルヒドロキシシリル）ベンゼン、１，４−ビス（ジブチルヒドロキシシリル）ベンゼン等が挙げられる。
【００４１】
アルミキレート化合物としては、例えば、トリス（アセチルアセトネート）アルミニウム、アセチルアセテートアルミニウムジイソプロピレート等が挙げられる。
【００４２】
これらの（１）接着性付与剤を用いる場合は、（ａ）成分１００質量部に対して、０．１〜２０質量部含有させるのが好ましく、０．５〜１０質量部含有させるのがより好ましい。
【００４３】
［その他の成分：（２）界面活性剤又はレベリング剤］
また、本発明の樹脂組成物は、塗布性の観点、例えばストリエーション（膜厚のムラ）を防ぐ観点から、（２）界面活性剤又はレベリング剤を含有してもよい。
【００４４】
界面活性剤又はレベリング剤としては、例えば、ポリオキシエチレンウラリルエーテル、ポリオキシエチレンステアリルエーテル、ポリオキシエチレンオレイルエーテル、ポリオキシエチレンオクチルフェノールエーテル等が挙げられる。
【００４５】
市販品としては、メガファックスＦ１７１、Ｆ１７３、Ｒ−０８（大日本インキ化学工業株式会社（ＤＩＣ株式会社）製、商品名）、フロラードＦＣ４３０、ＦＣ４３１（住友スリーエム株式会社製、商品名）、オルガノシロキサンポリマーＫＰ３４１、ＫＢＭ３０３、ＫＢＭ４０３、ＫＢＭ８０３（信越化学工業株式会社製、商品名）等が挙げられる。
【００４６】
本発明の樹脂組成物の２５℃における粘度は、使用用途・目的にもよるが、塗布工程における作業性の観点から、０．５〜１００Ｐａ・ｓが好ましく、１〜３０Ｐａ・ｓがより好ましく、５〜２０Ｐａ．ｓが特に好ましい。ここで、粘度はＥ型粘度計（東機産業株式会社製ＶＩＳＣＯＮＩＣ  ＥＨＤ）を用いて測定できる。
【００４７】
本発明の樹脂組成物の製造方法は、特に限定されるものではないが、例えば、（ａ）ポリアミド酸を合成した際に用いた溶媒と（ｂ）有機溶剤が同一の場合には、合成したポリアミド酸溶液を樹脂組成物とすることができる。また、必要に応じて、室温（２５℃）〜８０℃の温度範囲で、（ｂ）成分及び他の添加剤を添加して、攪拌混合してもよい。
この攪拌混合は撹拌翼を備えたスリーワンモータ（新東化学株式会社製）、自転公転ミキサー等の装置を用いることができる。また必要に応じて４０〜１００℃の熱を加えてもよい。
【００４８】
また、（ａ）ポリアミド酸を合成した際に用いた溶媒と（ｂ）有機溶剤が異なる場合には、合成したポリアミド酸溶液中の溶媒を、再沈殿や溶媒留去の方法により除去し、（ａ）ポリアミド酸を得た後に、室温〜８０℃の温度範囲で、（ｂ）有機溶剤及び必要に応じて他の添加剤を添加して、攪拌混合してもよい。
【００４９】
本発明の樹脂組成物は、液晶ディスプレイ、有機エレクトロルミネッセンスディスプレイ、フィールドエミッションディスプレイ、電子ペーパー等の表示装置の透明基板を形成するために用いることができる。
具体的には、薄膜トランジスタ（ＴＦＴ）の基板、カラーフィルタの基板、透明導電膜（ＩＴＯ、ＩｎｄｉｕｍＴｈｉｎＯｘｉｄｅ）の基板等を形成するために用いることができる。
【００５０】
［ポリイミド成形体］
本発明のポリイミド成形体は、本発明の樹脂組成物を基材に塗布、乾燥して得られた樹脂膜を形成し、これを加熱処理（イミド化）することにより得ることができる。また、該ポリイミド成形体は、使用用途・目的により、膜状、フィルム状、シート状等の形態として用いることができる。
本発明のポリイミド成形体は、透明性、低複屈折、低熱膨張係数及び低弾性率に優れているため、ディスプレイ基材や保護膜等として好適に用いることができる。
【００５１】
ポリイミド成形体の製造方法は、好ましくは（１）本発明の樹脂組成物を基材上に塗布し、樹脂膜を形成する工程、（２）塗布した樹脂膜を８０〜２００℃の熱で乾燥し、樹脂膜を形成する工程、（３）乾燥後の樹脂膜を加熱処理する工程として３００℃以上の加熱により、樹脂組成物中のポリイミド前駆体をイミド化する工程からなる。
【００５２】
（１）塗布工程で使用される塗布方法は、特に制限はなく、所望の塗布厚や樹脂組成物の粘度等に応じて、公知の塗布方法を適宜選択して使用できる。具体的には、ドクターブレードナイフコーター、エアナイフコーター、ロールコーター、ロータリーコーター、フローコーター、ダイコーター、バーコーター等の塗布方法、スピンコート、スプレイコート、ディップコート等の塗布方法、スクリーン印刷やグラビア印刷等に代表される印刷技術を応用することもできる。
【００５３】
樹脂組成物を塗布する基材としては、その後の工程の乾燥温度における耐熱性を有し、剥離性が良好であれば特に限定されない。例えば、ガラス、シリコンウエハ等からなる基材、ＰＥＴ（ポリエチレンテレフタレート）、ＯＰＰ（延伸ポリプロピレン）等からなる支持体が挙げられる。また、膜状のポリイミド成形体ではガラスやシリコンウエハ等からなる被コーティング物が挙げられ、フィルム状及びシート状のポリイミド成形体ではＰＥＴ（ポリエチレンテレフタラート）、ＯＰＰ（延伸ポリプロピレン）等からなる支持体が挙げられる。
【００５４】
基板としては他に、ガラス基板、ステンレス、アルミナ、銅、ニッケル等の金属基板、ポリエチレングリコールテレフタレート、ポリエチレングリコールナフタレート、ポリカーボネート、ポリイミド、ポリアミドイミド、ポリエーテルイミド、ポリエーテルエーテルケトン、ポリエーテルスルホン、ポリフェニレンスルホン、ポリフェニレンスルフィド等の樹脂基板等が用いられる。
【００５５】
本発明の樹脂組成物の塗布厚は、目的とする成形体の厚さと樹脂組成物中の樹脂不揮発成分の割合により適宜調整されるものであるが、通常１〜１０００μｍ程度である。樹脂不揮発成分は上述の測定方法により求められる。塗布工程は、通常室温で実施されるが、粘度を下げて作業性をよくする目的で樹脂組成物を４０〜８０℃の範囲で加温して実施してもよい。
【００５６】
塗布工程に続き、（２）乾燥工程を行う。乾燥工程は、有機溶剤除去の目的で行われる。乾燥工程はホットプレート、箱型乾燥機やコンベヤー型乾燥機等の装置を利用することができき、８０〜２００℃で行うことが好ましく、１００〜１５０℃で行うことがより好ましい。
【００５７】
続いて（３）加熱工程を行う。この加熱工程は（２）乾燥工程で樹脂膜中に残留した有機溶剤の除去を行うとともに、樹脂組成物中のポリアミド酸のイミド化反応を進行させ、硬化膜を得る工程である。加熱工程は、イナートガスオーブンやホットプレート，箱型乾燥機、コンベヤー型乾燥機等の装置を用いて行う。またこの工程は（２）乾燥工程と同時に行っても、逐次的に行ってもよい。
（３）加熱工程は、空気雰囲気下でもよいが、安全性及び酸化防止の観点から、不活性ガス雰囲気下で行うことが推奨される。不活性ガスとしては窒素、アルゴン等が挙げられる。加熱温度は、（ｂ）有機溶剤の種類にもよるが、２５０℃〜４００℃が好ましく、３００〜３５０℃がより好ましい。２５０℃より低いとイミド化が不十分となり、４００℃より高いとポリイミド成形体の透明性が低下したり、耐熱性が悪化する恐れがある。加熱時間は、通常０．５〜３時間程度である。
【００５８】
また、ポリイミド成形体の使用用途・目的によっては、（３）加熱工程の後、（４）基材から硬化膜を剥離する剥離工程が必要となる。この剥離工程は、基材上の成形体を室温〜５０℃程度まで冷却後、実施される。剥離作業を容易に実施するため、本発明の樹脂組成物を塗布する前に、必要に応じて基材へ離型剤を塗布しておいてもよい。離型剤としては、植物油系、シリコン系、フッ素系、アルキッド系等の離型剤が挙げられる。
【００５９】
得られたポリイミド成形体は、用途に応じて、レジストプロセスによりパターンを形成することもできる。レジストプロセスは例えば、（３）加熱工程又は（４）剥離工程の後、レジストを塗布し、露光及び現像等によりパターンを形成する。レジスト材料及びエッチングに用いられる材料は、通常のレジストプロセスで用いられるものであれば、特に制限はない。例えば、一般によく知られたエッチング溶液としては、ヒドラジン水和物、水酸化カリウム水溶液、水酸化ナトリウム水溶液等がある。またこれらの湿式エッチングの他に、酸素プラズマエッチング、酸素スパッタエッチング等乾式方法をとることもできる。パターン形成後、有機溶剤を用いてレジストをポリイミド成形体から剥離する。有機溶剤としては、エタノールアミン、ＮＭＰ、ＤＭＳＯ等が挙げられ、これらの混合物を用いることもできる。
【００６０】
本発明のポリイミド成形体の製造方法は、膜厚１〜５００μｍのポリイミド成形体を製造する場合に有用である。特に膜厚１〜１００μｍのポリイミド成形体を製造することが、本発明の効果をより向上させるため好ましい。
【００６１】
本発明の（３）加熱工程後のポリイミド成形体中の残存有機溶剤量は、２質量％以下が好ましく、１質量％以下がより好ましく、０．５質量％以下がさらに好ましい。ポリイミド成形体中の残存有機溶剤量は、示差熱重量同時測定（ＴＧ−ＤＴＡ）及びガスクロマトグラフ質量分析（ＧＣ−ＭＳ）により測定できる。
【００６２】
本発明のポリイミド成形体の透明性は、波長４００ｎｍ以上における光透過率が、膜厚１０μｍで７０％以上が好ましく、７５％以上がより好ましい。
本発明のポリイミド成形体の複屈折は、０．１２以下が好ましく、０．０８以下がより好ましい。光通信分野、表示装置分野に利用されるポリイミド成形体として十分な透明性、低複屈折率を有すると評される値である。
【００６３】
本発明のポリイミド成形体のＣＴＥ（熱膨張係数）は幅方向及び操作方向共に、１〜４５ｐｐｍが好ましく、５〜４５ｐｐｍがより好ましく、５〜３０ｐｐｍがさらに好ましい。ポリイミド成形体が基板（被コーティング物）と一体とする状態で使用される場合、該ポリイミド成形体の線熱膨張係数はその被コーティング物と同程度となるように調整することが好ましい。
【００６４】
本発明のポリイミド成形体のガラス転移温度（Ｔｇ）は、２５０〜４００℃が好ましく、３００〜４００℃がより好ましい。光通信分野、表示装置分野に利用されるポリイミド成形体として十分な耐熱性を有すると評される値である。該ガラス転移温度は、後述の実施例に記載した方法にて得られた値である。
【００６５】
ＣＴＥ及びガラス転移温度（Ｔｇ）はセイコーインスツル株式会社製ＴＭＡ／ＳＳ６０００によってＴＭＡ測定を行い求められる。
【００６６】
本発明のポリイミド成形体の機械的物性は、弾性率（引張弾性率）が幅方向及び操作方向共に１．５ＧＰａ〜６．０ＧＰａが好ましく、１．７〜６．０ＧＰａがより好ましく、１．７〜５．５ＧＰａがさらに好ましい。弾性率が６．０ＧＰａより大きいと、硬化後に基材が反る傾向がある。
引張強さ（破断強度）は１５０〜３００ＭＰａが好ましく、１５０〜２００ＭＰａがより好ましい。引張強さが１５０ＭＰａより小さいと膜が脆く、基材として用いた場合に取り扱いが難しくなる。
破断伸びは５％以上が好ましく、１０％以上がより好ましい。破断伸びが５％より小さいと、ポリイミド成形体を基材として用いた場合の曲げ応力が弱く、基材の信頼性が低下する。
【００６７】
これらの機械特性は全て引張試験装置の引張試験により求めることができる。ポリイミド成形体がこれらの機械的物性を有していれば、光通信分野、表示装置分野に利用されるポリイミド成形体としては十分な靭性を有するとされ、実用的に用いることができる。
【００６８】
［透明基板・保護膜／電子部品］
本発明の透明基板及び保護膜は、上記ポリイミド成形体からなることを特徴とする。その製造方法は、従来公知の製造方法を用いることができる。例えば、本発明の樹脂組成物を仮固定基材に塗布し、乾燥及び加熱を行い、次いで用途に応じて上記レジストプロセスを行い、透明基板として使用することができる。また、本発明の樹脂組成物を仮固定基材に塗布し、乾燥及び加熱を行い、仮固定基材から剥離して保護膜として用いることができる。
【００６９】
本発明の透明基板及び保護膜は、十分な透明性を有し、ＣＴＥが小さく、弾性率が小さく、かつ複屈折が小さいため、液晶ディスプレイ、有機エレクトロルミネッセンスディスプレイ、フィールドエミッションディスプレイ、電子ペーパー等の表示装置に使用することができる。
【００７０】
具体的には、本発明の透明基板は、薄膜トランジスタ（ＴＦＴ）を形成するための基板、カラーフィルタを形成するための基板、透明導電膜（ＩＴＯ、Ｉｎｄｉｕｍ  Ｔｈｉｎ  Ｏｘｉｄｅ）を形成するための基板等、として用いることができる。本発明の透明基板を用いた場合、従来のガラス基板の課題であった、耐破損性を向上することができ、また、基板の軽量化、薄型化を実現できると考えられる。さらに、本発明の透明基板は、ＣＴＥが小さいため、ＴＦＴ形成時の加熱工程における位置あわせ精度の悪化を防ぐことができ、また、透明性が高く、複屈折が小さいため、視認性に優れる。また、本発明の透明基板は、弾性率が小さいため、フレキシブルディスプレイの基板としても用いることができる。
【００７１】
本発明の保護膜は、フレキシブルディスプレイ基板、カラーフィルタ用保護膜等として用いることもできる。また本発明の保護膜は、太陽電池の表面保護膜等としても用いることができる。
【実施例】
【００７２】
以下、実施例及び比較例により本発明をさらに具体的に説明するが、本発明はこれらの実施例に限定されるものではない。
【００７３】
実施例１
攪拌機、温度計を備えた０．２リットルのフラスコ中に、Ｎ−メチルピロリドン５６ｇ（５６４ｍｍｏｌ）、１，４−ジアミノシクロヘキサン３．２５ｇ（２８．５ｍｍｏｌ）及び２，２’−ビス（トリフルオロメチル）ベンジジン０．４８ｇ（１．５ｍｍｏｌ）を仕込み、６０℃のウォーターバスに浸け、撹拌した後、乾燥機（１６０℃／２４ｈ）で加熱し脱水閉環させた３，３’，４，４’−ビフェニルテトラカルボン酸無水物８．８３ｇ（３０ｍｍｏｌ）を添加し、８０℃のウォーターバスで１０分間、加熱攪拌し完全に溶解させた。その後、分子量が一定となるまで約７０時間撹拌しポリアミド酸溶液を得た（構造単位のモル比（Ｉ）：（II）＝９５：５）。
【００７４】
得られたポリアミド酸の重量平均分子量及び分散度を、ゲル浸透クロマトグラフィー（ＧＰＣ）標準ポリスチレン換算により求めた。重量平均分子量は３１，０００、分散度は２．２であった。
【００７５】
重量平均分子量及び分散度の測定条件を以下に示す。
測定装置：検出器  株式会社日立製作所製Ｌ４０００  ＵＶ
ポンプ：株式会社日立製作所製Ｌ６０００
株式会社島津製作所製Ｃ−Ｒ４Ａ  Ｃｈｒｏｍａｔｏｐａｃ
測定条件：カラム  Ｇｅｌｐａｃｋ  ＧＬ−Ｓ３００ＭＤＴ−５×２本
溶離液：ＴＨＦ／ＤＭＦ＝１／１  （容積比）
ＬｉＢｒ（０．０３ｍｏｌ／ｌ）、Ｈ３ＰＯ４（０．０６ｍｏｌ／ｌ）
流速：１．０ｍｌ／分、検出器：ＵＶ２７０ｎｍ
ポリマー０．５ｍｇに対して溶媒［ＴＨＦ／ＤＭＦ＝１／１（容積比）］１ｍｌの溶液を用いて測定した。
【００７６】
得られたポリアミド酸溶液（樹脂組成物）を、塗布しやすい粘度までＮＭＰで希釈し、残存固形分（ＮＶ）を測定したところ１４％であった。ここで、残存固形分は樹脂組成物中の樹脂不揮発分の割合であり、上述の樹脂不揮発分を測定する方法で求めた。
【００７７】
これを５μｍのフィルター（Ｍｉｌｌｉｐｏｒｅ社製、ＳＬＬＳ０２５ＮＳ）を用いてろ過を行った。得られた樹脂組成物をシリコンウエハ上にスピンコートして、１２０℃で３分間乾燥し、膜厚１４〜１８μｍの樹脂膜を形成した。これをさらにイナートガスオーブンを用いて窒素雰囲気下で加熱をし、膜厚１０μｍの硬化膜を得た。
【００７８】
イナートガスオーブンによる加熱工程（フルキュア）の条件は以下の通りである。
装置：光洋サーモシステム社製イナートガスオーブン
条件：昇温  室温〜２００℃（５℃／分）
ホールド  ２００℃（２０分）
昇温  ２００℃〜３００℃（５℃／分）
ホールド  ３００℃（６０分）
冷却  ３００℃〜室温（６０分）
【００７９】
得られた硬化膜について以下の評価を行った。
（複屈折の評価）
上述の方法で得られた基板に着いた状態の硬化膜を用い，複屈折の測定を行った。複屈折測定にはセキテクノトロン株式会社製メトリコン２０１０型を用い、１３００ｎｍの波長におけるＹ偏波での屈折率：ＴＥとＸ偏波での屈折率：ＴＭの値を測定し、（式１）によって複屈折を求めた。
複屈折＝ＴＥ−ＴＭ    （式１）
【００８０】
複屈折が０．０８以下のものをＡ（特に良好）、０．０８よりも大きく０．１２以下のものをＢ（良好）、０．１２よりも大きいものをＣ（良くない）とした。
【００８１】
（透過率、ＣＴＥ、ガラス転移温度、及び機械強度の評価）
次に４．９質量％フッ酸水溶液を用いて、得られた硬化膜をシリコンウエハより剥離し、水洗、乾燥した後、透過率、ＣＴＥ、ガラス転移温度（Ｔｇ）、機械強度の評価を行なった。
【００８２】
光透過率はＵ−３３１０（株式会社日立製作所製スペクトロフォトメーター）を用いて波長４００ｎｍ以上の光線透過率を測定し、Ｌａｍｂｅｒｔ−Ｂｅｅｒの法則を用いて１０μｍ換算した値を求めた。
【００８３】
ＣＴＥはセイコー社製ＴＭＡ／ＳＳ６０００の熱機械測定装置を用いて、測定した。具体的には、硬化膜を２ｍｍ×３ｃｍに切り取り、セイコー社製ＴＭＡ／ＳＳ６０００の熱機械測定装置を用いて、１０ｇ／分の加重をかけながら３０〜４２０℃まで（昇温速度５℃／分）加熱した。その際の１００〜２００℃間の硬化膜の伸び率の傾きを測定してＣＴＥとした。ＣＴＥが３０ｐｐｍ／Ｋ以下の場合をＡ（特に良好）、３０ｐｐｍ／Ｋより大きく４５ｐｐｍ／Ｋ以下の場合をＢ（良好）、４５ｐｐｍ／Ｋより大きい場合をＣ（良くない）とした。
【００８４】
ガラス転移温度はセイコーインスツル株式会社製ＴＭＡ／ＳＳ６０００を用い、昇温速度５℃／分にて熱膨張係数の変曲点より求めた。
【００８５】
機械強度（弾性率、破断伸び及び破断強度）は島津製作所社製オートグラフＡＧＳ−１００ＮＨを用いて引張試験より求めた。弾性率は５．５ＧＰａ以下のものをＡ（特に良好）、５．５ＧＰａより大きく６．０ＧＰａ以下のものをＢ、６．０ＧＰａより大きいものをＣ（良くない）とした。
【００８６】
実施例２、３、比較例１〜５
アミン、酸及びこれらの量を表１のように変更した他は、実施例１と同様にしてポリアミド酸を合成し、樹脂組成物及び硬化膜を作製し、これらの評価を行った。
アミン１、２、酸１、２は下記の通りである。
アミン１：１，４−ジアミノシクロヘキサン
アミン２：２，２’−ビス（トリフルオロメチル）ベンジジン
酸１：３，３’，４，４’−ビフェニルテトラカルボン酸
酸２：３，３’，４，４’−テトラカルボキシジフェニルエーテル
【００８７】
【表１】
2013079345.tif 000004
【００８８】
実施例１〜３で得られた硬化膜は、３００℃以上の高温での加熱処理を経ても、良好な透過率を示し、ＣＴＥが小さく、複屈折も小さく、かつ弾性率も小さかった。本発明のポリイミド前駆体は、透明性、ＣＴＥ、機械強度を全て満足させる硬化膜を与えることが分かった。
一方、比較例１のように、２，２’−ビス（トリフルオロメチル）ベンジジンを含まない場合、弾性率と複屈折が高くなってしまった。また、比較例２、３及び５のように２，２’−ビス（トリフルオロメチル）ベンジジンの量が多い場合も、透過率が悪化した。比較例４のように３，３’，４，４’−ビフェニルテトラカルボン酸を用いない場合、ＣＴＥ及び機械強度が悪化した。
【産業上の利用可能性】
【００８９】
本発明のポリイミド成形体は、ディスプレイ基材や保護膜等として使用できる。